(57)【要約】  （ａ）１０重量％〜６０重量％の量のゼオライト化合物であって、Ｆｅ2+、Ｆｅ3+、Ｃｕ+、Ｃｕ2+、またはそれらの混合物から選択されるカチオンを含む、ゼオライト化合物と、（ｂ）セリア／ジルコニア／アルミナ複合酸化物であって、前記複合酸化物中のアルミナ含有量が２０〜８０重量％、特に４０〜６０重量％の範囲にある、セリア／ジルコニア／アルミナ複合酸化物との混合物を含む触媒組成物；このような触媒組成物を含む触媒；ならびにディーゼルおよびリーンバーンエンジンの排出ガス後処理のためのその使用。【選択図】  なし【特許請求の範囲】
【請求項１】
（ａ）１０重量％〜６０重量％の量のゼオライト化合物であって、Ｆｅ2+、Ｆｅ3+、Ｃｕ+、Ｃｕ2+、またはそれらの混合物から選択されるカチオンを含む、ゼオライト化合物と、
（ｂ）セリア／ジルコニア／アルミナ複合酸化物であって、前記複合酸化物中のアルミナ含有量が２０〜８０重量％、特に４０〜６０重量％の範囲にある、セリア／ジルコニア／アルミナ複合酸化物と
の混合物を含む触媒組成物。
【請求項２】
（ａ）および（ｂ）からなる、請求項１に記載の触媒組成物。
【請求項３】
前記組成物中のゼオライト化合物の量が、２５〜５５重量％の範囲にある、請求項１または２に記載の触媒組成物。
【請求項４】
前記組成物中のゼオライト化合物の量が、３０〜５０重量％の範囲にある、請求項３に記載の触媒組成物。
【請求項５】
セリア／ジルコニア／アルミナ複合酸化物が、次式
（Ａｌ2Ｏ3）x（ＣｅＯ2）y（ＺｒＯ2）z（Ｍ−酸化物）a  Ｉ
（式中、
ｘは２０重量％〜８０重量％の数を示し、
ｙは５重量％〜４０重量％の数を示し、
ｚは５重量％〜４０重量％の数を示し、
ａは０重量％〜１５重量％の数を示し、
但し、ｘ＋ｙ＋ｚ＋ａ＝１００重量％であり、
Ｍは、Ｃｅカチオン以外の希土類金属カチオン、アルカリ土類金属カチオン、特に、Ｍｇ、Ｃａ、Ｓｒ、もしくはＢａのカチオン、またはＭｎ、Ｆｅ、Ｔｉ、Ｓｂ、もしくはＢｉのカチオンから選択されるカチオンを示し；あるいは、Ｍは、このようなカチオンの個々の混合物を示す）
を有する、請求項１から４のいずれか一項に記載の触媒組成物。
【請求項６】
ゼオライト中の、Ｆｅ2+、Ｆｅ3+、Ｃｕ+、Ｃｕ2+、またはそれらの混合物から選択されるカチオンの量が、カチオンを含むゼオライトの重量に対して金属０．０５〜１５重量％、好ましくは金属０．１〜１０重量％、最も好ましくは金属１〜６重量％であることを特徴とする、請求項１から５のいずれか一項に記載の触媒組成物。
【請求項７】
請求項１から６のいずれか一項に記載の触媒組成物で被覆された基材を含む触媒。
【請求項８】
基材が、コーディエライト、ムライト、Ａｌ−チタネート、またはＳｉＣからなる群から選択される、請求項７に記載の触媒。
【請求項９】
ディーゼルおよびリーンバーンエンジン、特に自動車およびノンロード用途、とりわけ自動車のディーゼルおよびリーンバーンエンジンの排出ガス後処理における請求項１から８のいずれか一項に記載の触媒組成物の、または触媒の使用。
【請求項１０】
排出ガス中のＮＯxの選択的接触還元（ＳＣＲ）のための請求項９に記載の使用。
【発明の詳細な説明】
【技術分野】
【０００１】
本発明は、排出ガス中のＮＯxの選択的接触還元（ＳＣＲ）のためのＮＨ3−ＳＣＲプロセスで使用される熱安定性触媒組成物に関する。
【０００２】
このような触媒組成物は、自動車などの移動用途およびノンロード用途のディーゼルおよびリーンバーンエンジンの排出ガス後処理で特に使用することができる。
【背景技術】
【０００３】
ディーゼルおよびリーンバーンエンジンは、ＣＯ、炭化水素、粒子状物体、およびかなりの量のＮＯxを含有する有害排気を生じる。したがって、エンジンにより生じるすべての有害成分の放出を制限する規制が既に世界的に定められている。特に、ＮＯx放出限度はますますより低い値になってきており、それによって、より効率的な選択的接触ＮＯx還元（ＤｅＮＯx）触媒の使用が今後必要である。
【０００４】
この十年間、ＮＯx還元のための２種の主要な手法：ＮＯx吸蔵および還元（ＮＳＲ）技術ならびにＮＯx選択的接触還元（ＳＣＲ）が提案されている。ＳＣＲは、最初、固定放出源、主に発電所のために開発された。しかし、それが自動車用途におけるＮＯx除去にも有望な技術であることはすぐに判明した。
【０００５】
ＮＯxは、選択的接触還元（ＳＣＲ）プロセスとして一般に知られているプロセスによってディーゼル排出ガスにおいて低減することができる。ＳＣＲプロセスは、ＳＣＲ−触媒が存在する状態で、還元剤、例えばＮＨ3を用いてＮＯxを転化するものである。ＮＨ3−ＳＣＲプロセスでは、ガス状アンモニアを排出ガス流に添加し、その後、噴出ガスをＳＣＲ触媒と接触させる。還元体が触媒上に吸着されており、ガスがその触媒基材を通過または越えたときにＮＯx還元が起こる。ＮＨ3−ＳＣＲコンバータにおいて、最も広く使用されるアンモニアの外部源は尿素である。尿素溶液を制御された手段で排出ラインに注入することができ、そこで尿素溶液はＮＨ3およびＣＯ2に熱分解される。次いで、アンモニアがＮＯxと反応して、最終生成物としてＮ2が得られる。
【０００６】
現在施用されているＮＨ3−ＳＣＲ技術の概要は、例えば、Ｏ．Ｋｒｏｅｃｈｅｒ著、＜＜Ｐａｓｔ  ａｎｄ  Ｐｒｅｓｅｎｔ  ｉｎ  ＤｅＮＯｘ  Ｃａｔａｌｙｓｉｓ＞＞の第９章、Ｐ．Ｇｒａｎｇｅｒら編、Ｅｌｓｅｖｉｅｒ、２００７年出版により開示されている。この出版物には、バナジア系触媒およびゼオライト系触媒など、ＤｅＮＯx用途で施用されるいくつかのクラスの触媒が記載されている。
【０００７】
内燃機関排出ガスからのＮＯxを処理するために研究されたあるクラスのＳＣＲ触媒は、例えば米国特許第４，９６１，９１７Ａ号に報告されるような、遷移金属交換ゼオライトである。しかし、使用時、このようなゼオライト、例えばＺＳＭ−５およびベータゼオライトは、いくつかの欠点を有する。これらは熱水時効および炭化水素に敏感であり、その結果、活性が失われる。
【０００８】
欧州特許第０２３４４４１号では、ＮＨ3存在下でのＮＯxからＮ2への選択的接触還元用の触媒であって、５〜５０重量％と、５０〜９０重量％のゼオライトと、０〜３０重量％の結合剤と、場合により、少なくとも０．１重量％の量のバナジウム酸化物および銅酸化物から選択される促進剤との混合物から形成された複合体の形状の触媒。このような触媒では、ＺｒＯ2は、１０ｍ2／ｇの比表面積を有することが記載されている。使用されるゼオライトは、好ましくは、斜プチロル沸石（clinoptilolite）であり、場合により斜方沸石とのブレンドである。このような触媒のＮＯx転化は３５０℃においてのみ開示されている。それより低い温度、特に今日の用途において非常に重要な温度範囲である２５０℃〜３００℃の温度でのＮＯx転化に関する例は挙げられていない。有益なＳＣＲ触媒は、エンジンがかけられた直後の２００〜２５０℃の範囲の温度で好ましくは既にＮＯxを転化していなければならない。
【０００９】
米国特許出願公開第２０１０／２２１１６０号では、セリア／ジルコニアおよび金属−ゼオライトを含む触媒体が記載されている。セリアとジルコニアとの混合酸化物は、最大量５０重量％で触媒中に存在し、残りはＦｅ−ゼオライト化合物である。Ｃｅ−Ｚｒ混合酸化物を５０重量％超含む混合物は開示されていない。触媒組成物は、７００℃／６時間における時効過程でのＮＯx性能について試験されている。
【００１０】
国際公開第２０１１／００６０６２号は、ＳＣＲ触媒を用いたディーゼル微粒子フィルタ（ＤＰＦ）、およびアンモニアを用いて窒素酸化物を選択的に還元し、微粒子をろ過し、ＤＰＦ上の煤の着火温度を低下させる方法に関する。触媒は、第１成分としてのＣｕ、Ｃｒ、Ｃｏ、Ｎｉ、Ｍｎ、Ｆｅ、Ｎｂ、またはそれらの混合物、第２成分としてのセリウム、ランタニド、ランタニド混合物、またはそれらの混合物、および表面酸性度の増大を特徴とする成分を含む。触媒はまた、第２成分としてＳｒを含み得る。触媒が、アンモニアを用いて窒素酸化物を窒素に選択的還元し、低温で煤を酸化することが記載されている。触媒は水熱安定性が高い。これは優れた多目的触媒を提供するが、触媒の酸素吸蔵能力の増大に使用され得るＳｒが存在することに加えて４５ｗｔ％超の量のゼオライトを含有する。触媒組成物中に存在する酸素吸蔵材料は、Ｃｅ／Ｚｒ／希土類酸化物またはその混合物のみをベースとする。酸素吸蔵材料は、Ｃｅ／Ｚｒ／Ａｌ（ＡＣＺ）をベースとするいずれの複合酸化物も含まない。国際公開第２０１１／００６０６２号に開示されるように、効率的な触媒は、３種の異なる材料からの混合物をすべて利用した複数の異なる成分からなるので非常に複雑である。
【００１１】
米国特許出願公開第２０１１／１４２７３７号では、アンモニアまたはアンモニアに分解可能な化合物を用いてディーゼルエンジン排出ガス中の窒素酸化物を選択的接触還元する触媒およびプロセスが開示されている。排出ガス触媒は、ゼオライトまたはゼオライト様化合物の総重量に対して１〜１０重量％のＣｕを含有するゼオライトまたはゼオライト様化合物、ならびに均質なセリウム−ジルコニウム混合酸化物および／または酸化セリウムを含む。さらに、ＳＣＲ触媒の作製に、１〜１０ｗｔ％のＣｕを含有する５０ｗｔ％超のゼオライトまたはゼオライト様化合物が、セリウムジルコニウム酸化物と組み合わせて使用される。さらに、安定化させるために、Ｌａ−安定化アルミナ、続いて、結合剤としてＳｉＯ2「シリカゾル」が使用される。開示された触媒混合物は、ゼオライトが６０〜８０重量％であるが少なくない量のゼオライトを含む組成物である。
【００１２】
米国特許第８，６１７，４９７号は、主に希薄操作される自動車の内燃機関の排出ガス中の窒素酸化物をＮＨ3を用いてＳＣＲするための、触媒活性材料として酸化セリウム、酸化ジルコニウム、希土類セスキ酸化物、および酸化ニオブから作製された混合酸化物の使用に関する。ゼオライト化合物および／またはゼオライト様化合物と組み合わせた前記混合酸化物を含有し、かつすべての必須の操作状態における希薄自動車排出ガスの脱窒素に適していることが記載されている組成物または触媒が開示されている。ここでのゼオライトまたはゼオライト様化合物は、ＮＨ3吸蔵能力を高めるために前記混合酸化物に添加され、ＮＯx転化活性を既に示す混合酸化物の活性温度範囲を広げている。米国特許第８，６１７，４９７号で開示されるすべての触媒組成物は、Ｎｂを含有する混合酸化物の使用に言及している。
【００１３】
Ｎｂ含有混合酸化物はまた、例えば、欧州特許第２３６８６２８号、国際公開第２０１１／１１７０４７号、またはＡｐｐｌｉｅｄ  Ｃａｔａｌｙｓｉｓ  Ｂ：Ｅｎｖｉｒｏｎｍｅｎｔａｌ、１０３（２０１１年）７９〜８４頁から知られている。Ｎｂ含有Ｃｅ／Ｚｒ混合酸化物は単独で、高いＮＨ3−ＤｅＮＯx活性を有することが知られている。
【００１４】
現況技術の概説を要約すると、ゼオライトは多くの場合、他の有効なＳＣＲ材料と組み合わされ、混合物におけるゼオライトの量を低減させる、または／かつ触媒混合物の性質を向上させると結論付けることができる。
【００１５】
また、例えば、欧州特許第１１７２１３９号、国際公開第２０１３／００４４５６号、国際公開第２０１３／００７８０９号から、セリア／ジルコニア／希土類−アルミナ複合酸化物が触媒用途に施用され得ることが知られている。しかし、このような成分は、三元触媒の分野で主に使用されている。すなわち、Ｃｅ／Ｚｒ／Ａｌ複合酸化物自体は、ＳＣＲ活性が非常に低い、さらにはほとんどない。したがって、このようなＣｅ／Ｚｒ／Ａｌ複合酸化物は、このＳＣＲ性質に関して、例えばＡｐｐｌｉｅｄ  Ｃａｔａｌｙｓｉｓ  Ｂ：Ｅｎｖｉｒｏｎｍｅｎｔａｌ、１０３（２０１１年）７９〜８４頁に開示されるような、かつ米国特許第８，６１７，４９７号に開示されるゼオライトと組み合わせて施用される、Ｎｂベースの混合Ｃｅ／Ｚｒ／混合酸化物とは全く異なる。
【００１６】
米国特許第６，３３５，３０５Ｂ１号は、セリア−ジルコニア複合酸化物を含む、排出ガスを浄化する触媒を開示している。この文献に開示される触媒は、白金またはロジウムなどの貴金属を含む三元触媒である。ＳＣＲ触媒は貴金属を含まない。この文献の実施例６によれば、Ｃｅ／Ｚｒ／ＡｌおよびＬａの複合酸化物は、モルデナイトと混合されている。モルデナイトは、ＦｅまたはＣｕのカチオンを有しないゼオライトである。
【００１７】
米国特許出願公開第２０１０／１６６６２９号は、セリア−ジルコニア−アルミナからとりわけ選択される支持体材料および貴金属触媒を含む第１ウォッシュコート層を含む酸化触媒であって、前記第１ウォッシュコート層がゼオライトを含有しない、酸化触媒を開示している。
【００１８】
米国特許出願公開第２０１０／０１９０６３４号は、第１触媒層および第２触媒層を含むＮＯx浄化触媒を開示している。この文献は、Ｃｅ／Ｚｒ／Ａｌ複合酸化物の使用を開示してはいない。
【００１９】
米国特許出願公開第２０１２／０２９４７９２号は、純相格子酸化物材料（phase pure lattice oxide material）を含むＳＣＲ用触媒を開示している。この文献は、Ｃｅ／Ｚｒ／Ａｌ複合酸化物の使用を開示してはいない。さらに、この文献で開示される純格子酸化物材料自体が、元々非常にＳＣＲ活性を示す。以下に示すように、Ｃｅ／Ｚｒ／Ａｌ複合酸化物自体は非常に低いＳＣＲ活性を示すにすぎない。
【００２０】
米国特許出願公開第２０１４／００４４６２９号は、それ自体が非常に高いＳＣＲ活性を元々有するＣｅ／Ｚｒ／Ｎｂ酸化物を開示している。
【００２１】
米国特許出願公開第２０１２／０１４１３４７号は、それ自体が非常に高いＳＣＲ性能を元々有する、ＺｒＯ2と、ＦｅおよびＷでドープされたセリア／ジルコニアとの様々な混合酸化物の使用を開示している。
【００２２】
米国特許出願公開第２００３／００７３５６６Ａ１号および米国特許出願公開第２０１３／０１５６６６８Ａ１号は、ＮＯx還元触媒を開示している。これらの文献のどちらも、Ｃｅ／Ｚｒ／Ａｌ複合酸化物の使用を開示してはいない。
【先行技術文献】
【特許文献】
【００２３】
【特許文献１】米国特許第４，９６１，９１７Ａ号
【特許文献２】欧州特許第０２３４４４１号
【特許文献３】米国特許出願公開第２０１０／２２１１６０号
【特許文献４】国際公開第２０１１／００６０６２号
【特許文献５】米国特許出願公開第２０１１／１４２７３７号
【特許文献６】米国特許第８，６１７，４９７号
【特許文献７】欧州特許第２３６８６２８号
【特許文献８】国際公開第２０１１／１１７０４７号
【特許文献９】欧州特許第１１７２１３９号
【特許文献１０】国際公開第２０１３／００４４５６号
【特許文献１１】国際公開第２０１３／００７８０９号
【特許文献１２】米国特許第６，３３５，３０５Ｂ１号
【特許文献１３】米国特許出願公開第２０１０／１６６６２９号
【特許文献１４】米国特許出願公開第２０１０／０１９０６３４号
【特許文献１５】米国特許出願公開第２０１２／０２９４７９２号
【特許文献１６】米国特許出願公開第２０１４／００４４６２９号
【特許文献１７】米国特許出願公開第２０１２／０１４１３４７号
【特許文献１８】米国特許出願公開第２００３／００７３５６６Ａ１号
【特許文献１９】米国特許出願公開第２０１３／０１５６６６８Ａ１号
【非特許文献】
【００２４】
【非特許文献１】Ｏ．Ｋｒｏｅｃｈｅｒ著、＜＜Ｐａｓｔ  ａｎｄ  Ｐｒｅｓｅｎｔ  ｉｎ  ＤｅＮＯｘ  Ｃａｔａｌｙｓｉｓ＞＞の第９章、Ｐ．Ｇｒａｎｇｅｒら編、Ｅｌｓｅｖｉｅｒ、２００７年出版
【非特許文献２】Ａｐｐｌｉｅｄ  Ｃａｔａｌｙｓｉｓ  Ｂ：Ｅｎｖｉｒｏｎｍｅｎｔａｌ、１０３（２０１１年）７９〜８４頁
【発明の概要】
【課題を解決するための手段】
【００２５】
今回、驚くべきことに、それ自体は非常に低いＳＣＲ活性を示すセリア／ジルコニア／アルミナ複合酸化物を、銅および／または鉄のカチオンを含有するゼオライト化合物と組み合わせると、アルミナＣｅ−Ｚｒ−酸化物化合物の量が７５％超で、かつゼオライトが２５ｗｔ％のみまたはさらに少ない場合でさえ、その混合物のＳＣＲ活性が非常に持続することが分かった。
【発明を実施するための形態】
【００２６】
一態様において、本発明は、
（ａ）１０重量％〜６０重量％の量のゼオライト化合物であって、Ｆｅ2+、Ｆｅ3+、Ｃｕ+、Ｃｕ2+、またはそれらの混合物から選択される交換性カチオンを含む、ゼオライト化合物と、
（ｂ）セリア／ジルコニア／アルミナ複合酸化物であって、前記複合酸化物中のアルミナ含有量が２０〜８０重量％の範囲にある、セリア／ジルコニア／アルミナ複合酸化物と
の混合物を含む触媒組成物を提供する。
【００２７】
本明細書で使用する「セリア／ジルコニア／アルミナ複合酸化物」は、酸化セリウム、酸化ジルコニウム、および酸化アルミニウムから構成される複合物を意味し、それに対応して、「セリア／ジルコニア複合物」は、酸化セリウムおよび酸化ジルコニウムから構成される複合物を意味する。
【００２８】
当業者に公知であるように、複合酸化物は、例えばさらに以下で説明するような共沈法または湿潤ケーキ法によって得ることができ、様々な態様におけるいくつかの酸化物の単なる物理的混合物とは異なる。
【００２９】
本発明が提供する触媒組成物はまた、「本発明の（による）組成物」として本明細書で指定される。本発明が提供する触媒はまた、「本発明の（による）触媒」として本明細書で指定される。
【００３０】
本発明の触媒組成物中に、貴金属は存在しない。
【００３１】
特に、本発明の触媒組成物は、好ましくは、上記の成分ａ）およびｂ）から本質的になる。
【００３２】
ゼオライト化合物は、公知であり、商業的吸着剤および触媒として一般に使用される微多孔質アルミノケイ酸塩鉱物を含む。ゼオライトは天然に存在するが、大規模に工業的に製造もされる。より一般的な鉱物ゼオライトのうちのいくつかは、方沸石、斜方沸石、斜プチロル沸石、輝沸石、ソーダ沸石、フィリップス沸石、および束沸石である。ゼオライトは、Ｎａ+、Ｋ+、Ｃａ2+、Ｍｇ2+などの多種多様なカチオンを収容することができる多孔質構造を有する。これらの正イオンは、やや緩く保持されており、接触溶液中において、他のもの、例えば、Ｆｅ2+、Ｆｅ3+、Ｃｕ+、およびＣｕ2+と容易に交換することができる。本発明の目的のために、用語「ゼオライト化合物」は、「ゼオライト様化合物」も含む。
【００３３】
本発明のゼオライト化合物は、Ｆｅおよび／またはＣｕのカチオン、すなわち、Ｆｅ2+、Ｆｅ3+、Ｃｕ+、および／またはＣｕ2+のカチオンを、特に、カチオンを含むゼオライトの重量に対して０．０５〜１５重量％の金属、好ましくは０．１〜１０重量％の金属、最も好ましくは１〜６重量％の金属の量で含有する。本発明に従って使用することができ、公知の方法によってＣｕおよび／またはＦｅのカチオンを導入することができるゼオライト化合物は、好ましくは、ベータゼオライト、ＵＳＹ（超安定Ｙ）、ＺＳＭ−５（ＭＦＩとしても知られているＺｅｏｌｉｔｅ  Ｓｏｃｏｎｙ  Ｍｏｂｉｌｅ  ５）、ＣＨＡ（斜方沸石）、ＦＥＲ（フェリエライト）、ＥＲＩ（毛沸石）、ＳＡＰＯ（シリコアルミノホスフェート）、例えば、ＳＡＰＯ１１、ＳＡＰＯ１７、ＳＡＰＯ３４、ＳＡＰＯ５６など、ＡＬＰＯ（非晶質アルミノホスフェート）、例えば、ＡＬＰＯ１１、ＡＬＰＯ１７、ＡＬＰＯ３４、ＡＬＰＯ５６など、ＳＳＺ−１３、ＺＳＭ−３４、およびそれらの混合物からなる群から選択される。
【００３４】
本発明による適当な金属に交換されたゼオライトは、ＭＦＩ、ＢＥＡ（ゼオライトベータ）、またはＦＥＲ構造を有し得る。このようなゼオライトは、例えば、ＣＬＡＲＩＡＮＴ社から市販されており、例えば、国際公開第２００８／１４１８２３号に記載されているような合成手順に従って製造することができる。
【００３５】
Ｃｕ−斜方沸石の合成は、例えば、欧州特許第２５５１２４０号および米国特許出願公開第２０１４／０２３４２０６Ａ１号に記載されている。ベータおよび斜方沸石構造のＦｅ含有ゼオライトはそれぞれ、米国特許出願公開第２０１３／００４４３９８号に記載されている。５％Ｆｅ−ベータまたはＳＡＰＯ３４ゼオライトの調製は、欧州特許第２１５０３２８Ｂ１号に記載されている。ＳＡＰＯ３４、ＳＳＺ１３、ＺＳＭ３４タイプの３％Ｃｕ−ゼオライトは、欧州特許第２１５０３２８Ｂ１に記載されている。
【００３６】
ゼオライト化合物は、本発明の組成物中に１０重量％〜６０重量％、例えば、２５重量％〜５５重量％、例えば、３０重量％〜５０重量％の量で存在する。
【００３７】
本発明による触媒組成物は、セリア／ジルコニア／アルミナ複合酸化物を含み、場合により、ドーパント、特に、１種または複数種の他の金属酸化物、例えば、Ｃｅ酸化物以外の希土類金属酸化物、アルカリ土類金属酸化物、例えば、Ｍｇ、Ｃａ、Ｓｒ、Ｂａの酸化物、または金属がＭｎ、Ｆｅ、Ｔｉ、Ｓｂ、もしくはＢｉから選択される酸化物、あるいはそれらの混合物を含んでいてもよい。
【００３８】
本発明の触媒組成物中のセリア／ジルコニア／アルミナ複合酸化物は、好ましくは次式
（Ａｌ2Ｏ3）x（ＣｅＯ2）y（ＺｒＯ2）z（Ｍ−酸化物）a  Ｉ
（式中、
ｘは２０重量％〜８０重量％の数を示し、
ｙは５重量％〜４０重量％の数を示し、
ｚは５重量％〜４０重量％の数を示し、
ａは０重量％〜１５重量％の数を示し、
但し、ｘ＋ｙ＋ｚ＋ａ＝１００重量％であり、
Ｍは、Ｃｅカチオン以外の希土類金属カチオン、アルカリ土類金属カチオン、特に、Ｍｇ、Ｃａ、Ｓｒ、もしくはＢａのカチオン、またはＭｎ、Ｆｅ、Ｔｉ、Ｓｂ、もしくはＢｉのカチオンから選択されるカチオンを示し；あるいは、Ｍは、このようなカチオンの個々の混合物を示す）
を有する。
【００３９】
本発明の組成物中に存在するセリア／ジルコニア／アルミナ複合酸化物において、アルミナの量は、２０重量％〜８０重量％、例えば、３５重量％〜８０重量％、例えば、３５重量％〜６０重量％、例えば、４０重量％〜６０重量％の範囲にある。本発明の組成物中に存在するセリア／ジルコニア／アルミナ複合酸化物において、ＣｅＯ2などのセリアの量は、５重量％〜４０重量％の範囲にある。本発明の組成物中に存在するセリア／ジルコニア／アルミナ複合酸化物において、ＺｒＯ2などのジルコニアの量は、５重量％〜４０重量％の範囲にある。本発明の組成物中に存在するセリア／ジルコニア／アルミナ複合酸化物において、Ｍ−酸化物の量は、０重量％〜１５重量％の範囲にある。
【００４０】
本発明の組成物中のセリア／ジルコニア／アルミナ複合酸化物は、必要に応じて調製することができる。共沈経路、例えば、欧州特許第１１７２１３９号または国際公開第２０１３／００４４５６号に開示されるような共沈経路を適用することができる。あるいはまた、国際公開第２０１３／００７８０９号に開示されるように、他の調製経路、例えば、Ｃｅ／Ｚｒ／Ａｌ複合酸化物がセリア／ジルコニア湿潤ケーキおよび様々なベーマイトから作製される経路も。このようなプロセスで使用される好ましいベーマイトは、０．４〜１．２ｍｌ／ｇの細孔容積、および／または（１２０）反射での測定で４〜４０ｎｍ、好ましくは４〜１６ｎｍの結晶子サイズを有する。セリア／ジルコニア／アルミナ複合酸化物を調製するさらなる方法は、国際公開第２０１３／００７２４２号に開示されている。
【００４１】
混合酸化物のＡｌ2Ｏ3含有量は、２０〜８０重量％の範囲にあり、残りは、好ましくは、他の希土類酸化物および／または非希土類金属酸化物で場合によりドープされたセリア／ジルコニアである。
【００４２】
本発明の組成物中に存在するセリア／ジルコニア／アルミナ複合酸化物は、表面積に関して熱安定性が異なり得る。好ましくは、１１００℃で２時間か焼した後に２〜５０ｍ2／ｇの表面積を示すセリア／ジルコニア／アルミナ複合酸化物が使用されるが、国際公開第２０１３／００７８０９号に開示されるような、１１００℃で２時間か焼した後に５０〜１００ｍ2／ｇの表面積を有する「増強されたセリア／ジルコニア／アルミナ複合酸化物」も使用することができる。
【００４３】
さらなる一態様において、本発明は、本発明による触媒組成物で被覆した基材を含む触媒を提供し、例えば、その基材は、コーディエライト、ムライト、Ａｌ−チタネート、またはＳｉＣからなる群から選択する。
【００４４】
本発明による触媒は、好ましくは、種々の触媒組成物のいくつかのゾーンまたは層を含むゾーン触媒ではない。すなわち、本発明の触媒は、基材およびその上に被覆させた本発明による触媒組成物から本質的になる。
【００４５】
別の一態様において、本発明は、ディーゼルおよびリーンバーンエンジン、特に自動車およびノンロード用途、とりわけ自動車のディーゼルおよびリーンバーンエンジンの排出ガス後処理における本発明による触媒組成物の、または触媒の使用を提供する。特に、本発明による触媒組成物または触媒は、排出ガス中のＮＯxの選択的接触還元（ＳＣＲ）に使用することができる。
【００４６】
本発明の触媒の調製では、ゼオライト化合物およびセリア／ジルコニア／アルミナ複合酸化物を物理的に混合した後に被覆してもよい。別の一実施形態では、ゼオライト化合物およびセリア／ジルコニア／アルミナ複合酸化物をスラリーで一緒にしてもよく、次いで、それを基材の被覆に使用する。
【００４７】
本発明により得られる触媒（組成物）は、バナジウムを実質上含まず、ＤｅＮＯx低減において非常に効率的であることが分かった。
【００４８】
さらに、５０％ゼオライトおよび２５％ゼオライトをベースとする混合物が、ゼオライトがいずれの混合酸化物も含まずに（１００％ゼオライトとして）施用される比較例２と比較して、４５０〜５００℃の高温操作範囲での時効後にそれぞれがＮＯx性能の増大を示すことが実証された（実施例１および２）。
【００４９】
良好なＤｅＮＯX性能を示すためには、ある量のＣｅおよびＺｒが、本発明の触媒（組成物）中に必ず存在しなければならないことがさらに示された。Ａｌ2Ｏ3およびゼオライト化合物単独から調製される混合物は、セリア／ジルコニア混合物をさらに含有する材料と比較して、ＤｅＮＯx性能がかなり低下することを示している。
【００５０】
Ｃｅ／Ｚｒ／Ａｌ複合酸化物自体は、比較例１に示されるようにＳＣＲ活性が非常に低いまたはほぼ示さず、したがって、上記に既に示したように、このような化合物は、ＳＣＲ性質においてＮｂベースの混合Ｃｅ−Ｚｒ−混合酸化物とは全く異なる。
【００５１】
本出願で使用するようなゼオライトとＣｅ／Ｚｒ／Ａｌ複合酸化物との混合物が、Ｃｅ／Ｚｒ／Ａｌ酸化物混合物をＡｌ、Ｃｅ、およびＺｒの個々の酸化物を物理的に混合して調製した、ゼオライトとＣｅ／Ｚｒ／Ａｌ酸化物混合物との混合物と比較して、より高いＳＣＲ活性を示すことがさらに判明した（実施例２および比較例４を参照）。
【００５２】
触媒試験の条件：
ＮＯx除去効率に関する触媒試験のために、米国特許第８，４６５，７１３号の図１に記載の装置を使用して、組成物を触媒試験に付した。
【００５３】
試料調製
本発明に従って調製した粉末を、プレス加工でペレットにし、破砕し、範囲３５５〜４２５μｍでふるいにかけた。
【００５４】
熱処理（時効）
熱処理後の触媒活性を判定するために、ふるいにかけた粉末に、静的マッフル炉において空気大気下で７００℃／１０時間か焼（時効）を施した。
【００５５】
触媒活性の測定
ＮＯx成分のモデル供給ガスとしてＮＯのみを使用した。より詳細には、供給物は、ＮＨ3／Ｎ2、ＮＯ／Ｎ2、Ｏ2、Ｎ2からなる。単一ガス流の測定および制御にマスフローメーターを使用し、一方、水の導入に注入ポンプを使用した。副反応を避けるために、供給物流を事前加熱かつ事前混合し、反応器に入る直前にアンモニアをガス混合物に添加した。管状石英反応器を炉に挿入して使用した。温度は、触媒床に挿入した熱電対によって制御した。触媒の活性は、２００℃〜５００℃の温度範囲で静的条件ならびに動的条件（勾配５℃／分）下で測定した。適用した２つの方法の間で、結果に大きな差はなかった。
【００５６】
加熱したマルチパスガスセル（５．１１ｍ）を装備したＦＴ−ＩＲ分光計（ＭＫＳ  Ｍｕｌｔｉｇａｓ  Ａｎａｌｙｚｅｒ  ２０３０）を用いて、ガス組成分析を行った。
【００５７】
下記の表１に、触媒試験Ａの反応条件およびガス組成を記載する。
【００５８】
【表１】
2017530000.tif 000002
【００５９】
別段の指示がなければ、本明細書における「％」の表示は「ｗｔ％」を指す。
【００６０】
セリア／ジルコニア／アルミナ−複合酸化物の調製
Ａ）複合酸化物Ａｌ2Ｏ3（５０％）ＺｒＯ2（３２．５％）ＣｅＯ2（１５％）Ｎｄ2Ｏ3（２．５％）の調製
硝酸アルミニウム九水和物（Ａｌ2Ｏ3、１３．５％）３７０．３７ｇ、硝酸ジルコニル溶液（ＺｒＯ2、２４．８％）１３１．０５ｇ、硝酸セリウム溶液（ＣｅＯ2、２８．２％）５３．１９ｇ、および硝酸ネオジム結晶（Ｎｄ2Ｏ3、３７．９３％）６．５９ｇを脱イオン水１１９３ｍＬに溶解させ、得られた混合物を、溶液が透明になるまで数分間撹拌した。混合金属硝酸塩水溶液に、冷却（１０℃）した３５％Ｈ2Ｏ2２２６．８９ｍＬを添加し、得られた混合物を約４５分間撹拌した。２４％アンモニア水溶液（１０℃）を室温で４０ｍＬ／分の滴下速度で滴下させることによって析出させ、ｐＨを１０に調節した。得られた沈澱物を室温でさらに３０分間撹拌し、次いで、ろ過し、脱イオン水で洗浄した。得られた濾滓を１２０℃で一晩乾燥させ、次いで、８５０℃でか焼して、複合酸化物１００ｇを得た。混合複合酸化物をめのう乳鉢において粉砕し、１００μｍのふるいにかけた。ＢＥＴを８５０℃／４時間（フレッシュ材料）および１１００℃／４時間で測定した。
ＢＥＴ（フレッシュな調製材料）：１０３ｍ2／ｇ
ＢＥＴ  １１００℃／４時間での（時効後）：３１．７ｍ2／ｇ
【００６１】
Ｂ）複合酸化物Ａｌ2Ｏ3（５０％）ＺｒＯ2（２０％）ＣｅＯ2（２０％）Ｂｉ2Ｏ3（１０％）の調製
硝酸アルミニウム九水和物（Ａｌ2Ｏ3、１３．５％）３７０．３７ｇ、硝酸ジルコニル溶液（ＺｒＯ2、２４．８％）８０．６５ｇ、および硝酸セリウム溶液（ＣｅＯ2、２８．２％）７０．９２ｇを脱イオン水１２１１ｍＬに溶解させ、得られた混合物を、溶液が透明になるまで数分間撹拌した。一方、硝酸ビスマス（Ｂｉ2Ｏ3、４８．０３％）２０．８２ｇを脱イオン水１５０ｍＬに懸濁させ、濃ＨＮＯ3（約３０ｍＬ）をゆっくり添加し、それが完全に溶解するまで効果的に撹拌した。このようにして得られた硝酸ビスマス溶液を混合金属硝酸塩溶液と混合し、混合物を室温でさらに１５分間撹拌した。得られた混合金属硝酸塩水溶液に、２４％アンモニア水溶液（１０℃）を室温で４０ｍＬ／分の滴下速度で滴下させ、ｐＨを９．５に調節した。得られた沈澱物を室温でさらに３０分間撹拌し、次いで、ろ過し、脱イオン水で洗浄した。濾滓を１２０℃で一晩乾燥させ、次いで、８５０℃でか焼した。複合酸化物１００ｇを得た。得られた混合複合酸化物をめのう乳鉢において粉砕し、１００μｍのふるいにかけた。ＢＥＴを８５０℃／４時間（フレッシュ材料）および１１００℃／４時間で測定した。
ＢＥＴ（フレッシュな調製材料）：７５ｍ2／ｇ
ＢＥＴ（１１００℃／４時間での時効後）：０．７ｍ2／ｇ
【００６２】
Ｃ）複合酸化物Ａｌ2Ｏ3（３０％）ＺｒＯ2（４０％）ＣｅＯ2（３０％）の調製
硝酸アルミニウム九水和物（Ａｌ2Ｏ3、１３．５％）２２２．２ｇ、硝酸ジルコニル溶液（ＺｒＯ2、２４．８％）１６１．２９ｇ、および硝酸セリウム溶液（ＣｅＯ2、２８．２％）１０６．３８ｇを脱イオン水１２６４．５ｍＬに溶解させ、得られた混合物を、溶液が透明になるまで数分間撹拌した。得られた混合金属硝酸塩水溶液に、冷却（１０℃）した３５％Ｈ2Ｏ2２１０．１７ｍＬを添加し、得られた混合物を約４５分間撹拌した。２４％アンモニア水溶液（１０℃）を室温で４０ｍＬ／分の滴下速度で滴下させることによって析出させ、ｐＨを１０に調節した。得られた沈澱物を室温でさらに３０分間撹拌し、次いで、ろ過し、脱イオン水で洗浄した。得られた濾滓を１２０℃で一晩乾燥させ、次いで、８５０℃でか焼した。複合酸化物５０ｇを得た。得られた混合複合酸化物をめのう乳鉢において粉砕し、１００μｍのふるいにかけた。ＢＥＴを８５０℃／４時間（フレッシュ材料）および１１００℃／４時間で測定した。
ＢＥＴ（フレッシュな調製材料）：８５．９ｍ2／ｇ
ＢＥＴ  １１００℃／４時間での（時効後）：１５．３ｍ2／ｇ
（実施例）
【実施例１】
【００６３】
Ａ）に従って得られた５０ｗｔ％の複合酸化物と５０ｗｔ％のＣｕゼオライト（ＢＥＡタイプ）とを含有するＳＣＲ触媒
ＳＣＲ触媒粉末２０ｇを調製するために、実施例Ａ）に従って調製した、調製後のフレッシュなセリア／ジルコニア／アルミナ複合酸化物１０ｇを、めのう乳鉢においてＣｕ−ゼオライトｅｘ  Ｃｌａｒｉａｎｔ（ＢＥＡタイプ；ＬＯＩ  ３．５％；ＢＥＴ  ５６０ｍ2／ｇ；ｄ５０が２．４７μｍ）１０ｇと物理的に混合し、ＮＯx転化を測定するためのフレッシュ触媒粉末と見なした。このようにして得られたＳＣＲ触媒粉末１０ｇを７００℃／１０時間でか焼して時効させ、時効触媒と称した。また、時効後にＮＯx転化を測定した。
【実施例２】
【００６４】
Ａ）に従って得られた７５ｗｔ％の複合酸化物と２５ｗｔ％のＣｕ−ゼオライト（ＢＥＡタイプ）とを含有するＳＣＲ触媒
ＳＣＲ触媒粉末２０ｇを調製するために、実施例Ａ）に従って調製した、調製後のフレッシュなセリア／ジルコニア／アルミナ複合酸化物１５ｇを、めのう乳鉢においてＣｕ−ゼオライトｅｘ  Ｃｌａｒｉａｎｔ（ＢＥＡタイプ；ＬＯＩ  ３．５％；ＢＥＴ  ５６０ｍ2／ｇ；ｄ５０が２．４７μｍ）５ｇと物理的に混合し、ＮＯx転化を測定するためのフレッシュ触媒粉末と見なした。このようにして得られたＳＣＲ触媒粉末１０ｇを７００℃／１０時間でか焼して時効させ、ＮＯx測定用の時効触媒と称した。
【実施例３】
【００６５】
Ａ）に従って得られた８０ｗｔ％の複合酸化物と２０ｗｔ％のＣｕ−ゼオライト（ＢＥＡタイプ）とを含有するＳＣＲ触媒
ＳＣＲ触媒粉末２０ｇを調製するために、実施例Ａ）に従って調製した、調製後のフレッシュなセリア／ジルコニア／アルミナ複合酸化物１６ｇを、めのう乳鉢においてＣｕ−ゼオライトｅｘ  Ｃｌａｒｉａｎｔ（ＢＥＡタイプ；ＬＯＩ  ３．５％；ＢＥＴ  ５６０ｍ2／ｇ；ｄ５０が２．４７μｍ）４ｇと物理的に混合し、フレッシュ触媒粉末と見なした。得られたＳＣＲ触媒粉末１０ｇを７００℃／１０時間でか焼して時効させ、時効触媒と称した。フレッシュ触媒と時効触媒の両方においてＮＯx転化を測定した。
【実施例４】
【００６６】
Ａ）に従って得られた８５ｗｔ％の複合酸化物と１５ｗｔ％のＣｕ−ゼオライト（ＢＥＡタイプ）とを含有するＳＣＲ触媒
ＳＣＲ触媒粉末２０ｇを調製するために、実施例Ａ）に従って調製した、調製後のフレッシュなセリア／ジルコニア／アルミナ複合酸化物１７ｇを、めのう乳鉢においてＣｕ−ゼオライトｅｘ  Ｃｌａｒｉａｎｔ（ＢＥＡタイプ；ＬＯＩ  ３．５％；ＢＥＴ  ５６０ｍ2／ｇ；ｄ５０が２．４７μｍ）３ｇと物理的に混合し、フレッシュ触媒粉末と見なした。得られたＳＣＲ触媒粉末１０ｇを７００℃／１０時間でか焼して時効させ、時効触媒と称した。フレッシュ触媒と時効触媒の両方においてＮＯx転化を測定した。
【実施例５】
【００６７】
Ａ）に従って得られた９０ｗｔ％の複合酸化物と１０ｗｔ％のＣｕ−ゼオライト（ＢＥＡタイプ）とを含有するＳＣＲ触媒
ＳＣＲ触媒粉末２０ｇを調製するために、実施例Ａ）に従って調製した、調製後のフレッシュなセリア／ジルコニア／アルミナ複合酸化物１８ｇを、めのう乳鉢においてＣｕ−ゼオライトｅｘ  Ｃｌａｒｉａｎｔ（ＢＥＡタイプ；ＬＯＩ  ３．５％；ＢＥＴ  ５６０ｍ2／ｇ；ｄ５０が２．４７μｍ）２ｇと物理的に混合し、フレッシュ触媒粉末と見なした。得られたＳＣＲ触媒粉末１０ｇを７００℃／１０時間でか焼して時効させ、時効触媒と称した。フレッシュ触媒と時効触媒の両方においてＮＯx転化を測定した。
【実施例６】
【００６８】
Ｂ）に従って得られた５０ｗｔ％の複合酸化物と５０ｗｔ％のＣｕ−ゼオライト（ＢＥＡタイプ）とを含有するＳＣＲ触媒
ＳＣＲ触媒粉末２０ｇを調製するために、実施例Ｂ）に従って調製した、調製後のフレッシュなセリア／ジルコニア／アルミナ複合酸化物１０ｇを、めのう乳鉢においてＣｕ−ゼオライトｅｘ  Ｃｌａｒｉａｎｔ（ＢＥＡタイプ；ＬＯＩ  ３．５％；ＢＥＴ  ５６０ｍ2／ｇ；ｄ５０が２．４７μｍ）１０ｇと物理的に混合し、ＮＯx活性を測定するためのフレッシュ触媒粉末と見なした。得られたＳＣＲ触媒粉末１０ｇを７００℃／１０時間でか焼して時効させ、時効触媒と称した。時効触媒をＮＯx転化活性に関しても試験した。
【実施例７】
【００６９】
Ｃ）に従って得られた５０ｗｔ％の複合酸化物と５０ｗｔ％のＣｕ−ゼオライト（ＢＥＡタイプ）とを含有するＳＣＲ触媒
ＳＣＲ触媒粉末２０ｇを調製するために、実施例Ｃ）に従って得られた、調製後のフレッシュなセリア／ジルコニア／アルミナ複合酸化物１０ｇを、めのう乳鉢においてＣｕ−ゼオライトｅｘ  Ｃｌａｒｉａｎｔ（ＢＥＡタイプ；ＬＯＩ  ３．５％；ＢＥＴ  ５６０ｍ2／ｇ；ｄ５０が２．４７μｍ）１０ｇと物理的に混合し、ＮＯX転化を測定するためのフレッシュ触媒粉末と見なした。得られたＳＣＲ触媒粉末１０ｇを７００℃／１０時間でか焼して時効させ、ＮＯx転化測定用の時効触媒と称した。
【実施例８】
【００７０】
Ａ）に従って得られた５０ｗｔ％の複合酸化物と５０ｗｔ％のＦｅ−ゼオライト（ＢＥＡタイプ）とを含有するＳＣＲ触媒
ＳＣＲ触媒粉末２０ｇを調製するために、実施例Ａ）に従って調製したフレッシュなセリア／ジルコニア／アルミナ複合酸化物１０ｇを、めのう乳鉢においてＦｅ−ゼオライトｅｘ  Ｃｌａｒｉａｎｔ（ＢＥＡタイプ；ＬＯＩ  ７．０％；ＢＥＴ  ５７９ｍ2／ｇ；ｄ５０が５．８μｍ）１０ｇと物理的に混合し、フレッシュ触媒粉末と見なした。得られたＳＣＲ触媒粉末１０ｇを７００℃／１０時間でか焼して時効させ、時効触媒と称した。フレッシュ触媒と時効触媒の両方に関してＮＯx転化を測定した。
【実施例９】
【００７１】
Ｂ）に従って得られた５０ｗｔ％の複合酸化物と５０ｗｔ％のＦｅ−ゼオライト（ＭＦＩタイプ）とを含有するＳＣＲ触媒
ＳＣＲ触媒粉末２０ｇを調製するために、実施例Ｂ）に従って調製した、調製後のフレッシュなセリア／ジルコニア／アルミナ複合酸化物１０ｇを、めのう乳鉢においてＦｅ−ゼオライトｅｘ  Ｃｌａｒｉａｎｔ（ＭＦＩタイプ；ＬＯＩ  ７．５％；ＢＥＴ  ３７３ｍ2／ｇ；ｄ５０が５．８μｍ）１０ｇと物理的に混合し、フレッシュ触媒粉末と見なした。得られたＳＣＲ触媒粉末１０ｇを７００℃／１０時間でか焼して時効させ、時効触媒と称した。フレッシュ触媒と時効触媒の両方に関してＮＯx転化を測定した。
【実施例１０】
【００７２】
Ｃ）に従って調製された５０ｗｔ％の複合酸化物と５０ｗｔ％のＦｅ−ゼオライト（ＭＦＩタイプ）とを含有するＳＣＲ触媒
ＳＣＲ触媒粉末２０ｇを調製するために、実施例Ｃ）に従って調製した、調製後のフレッシュなセリア／ジルコニア／アルミナ複合酸化物１０ｇを、めのう乳鉢においてＦｅ−ゼオライトｅｘ  Ｃｌａｒｉａｎｔ（ＭＦＩタイプ；ＬＯＩ  ７．５％；ＢＥＴ  ３７３ｍ2／ｇ；ｄ５０が５．８μｍ）１０ｇと物理的に混合し、フレッシュ触媒粉末と見なした。得られたＳＣＲ触媒粉末１０ｇを７００℃／１０時間でか焼して時効させ、時効触媒と称した。フレッシュ触媒と時効触媒の両方に関してＮＯx転化を測定した。
【実施例１１】
【００７３】
５０ｗｔ％の複合酸化物Ａｌ2Ｏ3（５２．９％）ＺｒＯ2（３０．４％）ＣｅＯ2（１４．５％）Ｎｄ2Ｏ3（２．２％）−「増強された材料」−と５０ｗｔ％のＣｕ−ゼオライト（ＢＥＡタイプ）とを含有するＳＣＲ触媒
ａ）Ｃｅ／Ｚｒ／希土類−水酸化物（湿潤ケーキ）ＣｅＯ2（３０％）ＺｒＯ2（６５％）Ｎｄ2Ｏ3（５％）／総酸化物の調製
硝酸セリウム溶液（ＣｅＯ2含有量＝２９．２％）１．５４１ｋｇ、硝酸ジルコニル溶液（ＺｒＯ2含有量＝２１．４％）４．５５７ｋｇ、および結晶としての硝酸ネオジム（Ｎｄ2Ｏ3含有量＝３８．３％）０．１９６ｋｇを脱イオン水２０ｋｇにそれぞれ混合し、溶解させた。混合物を１０分間撹拌して、透明な溶液を得た。Ｈ2Ｏ2０．７６２ｋｇを混合金属硝酸塩溶液に添加し、混合物を４５分間撹拌した。ｐＨが８．５になるまで１８％水酸化アンモニウムを激しく撹拌しながらで添加して、共沈させた。沈澱物をさらに３０分間撹拌し、フィルタープレスによってろ過し、脱イオン水で洗浄した。
【００７４】
ＲＯＩ（１０００℃／２時間での強熱残分）＝１９．５％
収量＝総酸化物１．５ｋｇに相当する湿潤ケーキ約７．６９ｋｇ
【００７５】
ｂ）複合酸化物Ａｌ2Ｏ3（５２．９％）ＺｒＯ2（３０．４％）ＣｅＯ2（１４．５％）Ｎｄ2Ｏ3（２．２％）の調製
ａ）の下で調製した湿潤ケーキ２２８．４ｇ（酸化物４５ｇに相当）を脱イオン水６７０ｍｌに懸濁させ、混合物を外部撹拌機を使用して１５分間撹拌した。懸濁物を、Ａｌ2Ｏ3含有量が４．８ｗｔ％の市販のＤｉｓｐｅｒａｌ  ＨＰ１４＊の水性ベーマイト懸濁液９３７．５ｇに添加した。得られた水性懸濁液を外部撹拌機を使用して３０分間激しく撹拌し、噴霧乾燥し、８５０℃で４時間か焼した（＝フレッシュ材料）。フレッシュ材料および１１００℃／４時間でか焼した材料（時効材料）のＢＥＴを測定した。
【００７６】
ＢＥＴ（フレッシュ材料）：１０２ｍ2／ｇ
ＢＥＴ  １１００℃／４時間での（時効後）：４７ｍ2／ｇ
＊  （市販）ベーマイトＤｉｓｐｅｒａｌ  ＨＰ１４の製造は国際公開第２０１３／００７８０９号に開示されている。
【００７７】
ｃ）５０ｗｔ％の複合酸化物Ａｌ2Ｏ3（５２．９％）ＺｒＯ2（３０．４％）ＣｅＯ2（１４．５％）Ｎｄ2Ｏ3（２．２％）と５０ｗｔ％のＣｕ−ゼオライト（ＢＥＡタイプ）とを含有するＳＣＲ触媒
ＳＣＲ触媒粉末２０ｇを調製するために、ｂ）に従って調製した、調製後のフレッシュなアルミナ／セリア／ジルコニア複合酸化物１０ｇを、めのう乳鉢においてＣｕ−ゼオライトｅｘ  Ｃｌａｒｉａｎｔ（ＢＥＡタイプ；ＬＯＩ  ３．５％；ＢＥＴ  ５６０ｍ2／ｇ；ｄ５０が２．４７μｍ）１０ｇと物理的に混合し、ＮＯx転化を測定するためのフレッシュ触媒粉末と見なした。このようにして得られたＳＣＲ触媒粉末１０ｇを７００℃／１０時間でか焼して時効させ、時効触媒と称した。また、時効後にＮＯx転化を測定した。
【００７８】
比較例１−セリア／ジルコニア／アルミナ複合酸化物のＮＯx転化
実施例Ａ）に従って調製した、調製後のフレッシュなセリア／ジルコニア／アルミナ複合酸化物（フレッシュ触媒と称す）を使用して、ＮＯx転化を測定した。複合酸化物を７００℃／１０時間で時効させ、ＮＯx転化を再度測定した（時効触媒と称す）。
【００７９】
比較例２−Ｃｕ−ゼオライト（ＢＥＡタイプ；ＬＯＩ  ３．５％；ｅｘ  Ｃｌａｒｉａｎｔ  のＮＯx転化
比較例２において、Ｃｕ−ゼオライト（ＢＥＡタイプ；ＬＯＩ  ３．５％；ｅｘ  Ｃｌａｒｉａｎｔ）（フレッシュ触媒と称す）をそのまま使用して、ＮＯx転化を測定した。Ｃｕ−ゼオライトを７００℃／１０時間で時効させ、ＮＯx転化を再度測定した（時効触媒と称す）。
【００８０】
比較例３
７５ｗｔ％のγ−アルミナ（ＰＵＲＡＬＯＸ、ＳＡＳＯＬ）と２５ｗｔ％のＣｕ−ゼオライト（ＢＥＡタイプ；ＬＯＩ  ３．５％；ｅｘ  Ｃｌａｒｉａｎｔ）とを含有するＳＣＲ触媒
めのう乳鉢においてγ−アルミナ（ＰＵＲＡＬＯＸ；ＢＥＴ  ８０〜１６０ｍ2／ｇ；ｅｘ  ＳＡＳＯＬ）１５ｇおよびＣｕ−ゼオライト（ＢＥＡタイプ；ＬＯＩ  ３．５％；ｅｘ  Ｃｌａｒｉａｎｔ）５ｇを物理的に混合することによって、ＳＣＲ触媒粉末２０ｇを調製し、それをフレッシュ触媒と見なし、ＮＯx転化活性に関して試験した。得られたＳＣＲ触媒粉末１０ｇを７００℃／１０時間で時効させ、ＮＯx転化を再度測定した（時効触媒と称す）。
【００８１】
比較例４
７５ｗｔ％の［５０％Ａｌ2Ｏ3−１５％ＣｅＯ2−３２．５％ＺｒＯ2−２．５％Ｎｄ2Ｏ3−酸化物混合物［個々の酸化物を物理的に混合して調製］と２５ｗｔ％のＣｕ−ゼオライト（ＢＥＡタイプ；ＬＯＩ  ３．５％；ｅｘ  Ｃｌａｒｉａｎｔ）とを含有するＳＣＲ触媒。
【００８２】
ａ）酸化物混合物［５０％Ａｌ2Ｏ3−１５％ＣｅＯ2−３２．５％ＺｒＯ2−２．５％Ｎｄ2Ｏ3］の合成
出発材料として使用する酸化物すべてを、混合前に１００μのふるいにかけた。酸化物混合物２５ｇを作製するために、Ａｌ2Ｏ3（９９．９９％）１２．５ｇ、ＣｅＯ2（９９．９９％）３．７５ｇ、ＺｒＯ2（９９．９９％）８．１３ｇ、およびＮｄ2Ｏ3（９９．９９％）０．６３ｇをめのう乳鉢において物理的に混合し、次いで、８５０℃／４時間で熱処理した。
【００８３】
ｂ）７５ｗｔ％の［５０％Ａｌ2Ｏ3−１５％ＣｅＯ2−３２．５％ＺｒＯ2−２．５％Ｎｄ2Ｏ3］−酸化物混合物と２５ｗｔ％のＣｕ−ゼオライト（ＢＥＡタイプ；ＬＯＩ  ３．５％；ｅｘ  Ｃｌａｒｉａｎｔ）とを含有するＳＣＲ触媒。
ａ）に記載したように調製した酸化物混合物［５０％Ａｌ2Ｏ3−１５％ＣｅＯ2−３２．５％ＺｒＯ2−２．５％Ｎｄ2Ｏ3−１５ｇおよびＣｕ−ゼオライト（ＢＥＡタイプ；ＬＯＩ  ３．５％；ｅｘ  Ｃｌａｒｉａｎｔ）５ｇをめのう乳鉢において物理的に混合して、ＳＣＲ触媒粉末２０ｇを調製した。ＳＣＲ触媒混合物をＮＯx転化活性に関して試験した。
【００８４】
ＳＣＲ触媒粉末の触媒試験の結果：
試験を上記の表１に開示したパラメータに従って行なった。
【００８５】
下記の表２に、フレッシュおよび時効条件の下で実施例１〜１０および比較例１〜３に従って調製した触媒を用いた場合の温度２００〜５００℃におけるＮＯx転化（％）を示す。供給ガスとして実質的にＮＯのみ（供給ガス＞９０％ＮＯ）を施用した。
【００８６】
【表２−１】
2017530000.tif 000003
【表２−２】
2017530000.tif 000004
【表２−３】
2017530000.tif 000005
【国際調査報告】
2017530000.tif 000006
2017530000.tif 000007
2017530000.tif 000008
2017530000.tif 000009